КЕРАМИЧЕСКАЯ МАССА ДЛЯ ИЗГОТОВЛЕНИЯ СТЕНОВЫХ МАТЕРИАЛОВ
CERAMIC MIXTURE FOR PRODUCING WALL MATERIALS

Изобретение относится к промышленности строительных материалов и касается составов керамических масс для изготовления стеновых материалов: лицевого кирпича, блоков.
Известна керамическая масса, включающая, мас. %: легкоплавкую глину 10,0-25,0; каолин или огнеупорную глину 50,0-75,0; магнийсодержащий материал (тальк) 5,0-25,0; отощитель 1,0-25,0 [1].
Задачей изобретения является повышение морозостойкости стеновых материалов, полученных из керамической массы.
Технический результат достигается тем, что керамическая масса для изготовления стеновых материалов, содержащая глину, каолин, тальк, отощитель, в качестве отощителя включает кварцевый песок и дополнительно - подмыльный щелок при следующем соотношении компонентов, мас. %: монтмориллонитовая глина 10,0-15,0; каолин 59,5-64,0; кварцевый песок 10,0-15,0; подмыльный щелок 0,5-1,0; тальк 10,0-15,0.
Для приготовления керамической массы могут быть использованы глины монтмориллонитовые, включающие Al-монтмориллонит и Fe-монтмориллонит (нонтронит); каолины любых месторождений.
Подмыльный щелок - жидкость коричневого цвета, отход мыловаренного производства, состоящий из 85-90 мас. % воды, 0,5-0,3 мас. % омыленных жирных кислот и 7-14 мас. % поваренной соли [2].
В таблице приведены составы керамической массы для изготовления стеновых материалов.
Компоненты дозируют в требуемых количествах, смешивают и готовят керамическую массу с влажностью 18-26%. Из полученной массы формуют кирпич (блоки), который сушат до влажности не более 6% и обжигают при температуре 1140-1180°С.
Источники информации
1. SU 979297, 1982.
2. Александровский А.В. Материаловедение для штукатуров, плиточников, мозаичников. - М.: Высш. шк., 1977. - 304 с.